"支持体上に少なくとも感光層、及び架橋表面層を有してなり、該架橋表面層は少なくとも架橋樹脂及び一般式1に示すトリフェニルアミン構造を有する化合物由来の部位を有するものであることを特徴とする電子写真感光体。一般式1中、R3、R4、R8、R9、R13、R14は、それぞれ水素原子、ハロゲン原子、アルキル基、アルコキシ基、又は、アリール基を表し、すべてが水素原子であることはない。R1、R2、R5、R6、R7、R10、R11、R12、R15は、それぞれ、水素原子、ハロゲン原子、置換基を有してもよいアルキル基、置換基を有してもよいアルコキシ基、置換基を有してもよいアラルキル基、置換基を有してもよいアリール基、置換基を有してもよいアルキレン基、シアノ基、ニトロ基、又は-OCO=CH2R16を表し、R16は、水素原子、置換基を有してもよいアルキル基、置換基を有してもよいアルコキシ基、置換基を有してもよいアリール基を表す。前記架橋樹脂は、少なくとも3官能以上のラジカル重合性モノマー、光重合開始剤が光エネルギーもしくは電子線照射により硬化したものであることを特徴とする請求項1に記載の電子写真感光体。前記一般式1で示される化合物由来の部位を架橋表面層中に10重量以上70重量以下含むことを特徴とする請求項1または2に記載の電子写真感光体。前記一般式1で示される化合物は、波長350nm以上に吸収がないものであることを特徴とする請求項1乃至3のいずれかに記載の電子写真感光体。該表面層中の式1で示される化合物由来の部位と架橋樹脂とが化学結合していることを特徴とする請求項1乃至4のいずれかに記載の電子写真感光体。請求項1乃至5のいずれかに記載の電子写真感光体と、帯電手段、現像手段、転写手段、クリーニング手段および除電手段よりなる群から選ばれた少なくとも一つの手段を有するものであって、画像形成装置本体に着脱可能としたことを特徴とする画像形成装置用プロセスカートリッジ。請求項1乃至5のいずれかに記載の電子写真感光体を有することを特徴とする画像形成装置。請求項1乃至5のいずれかに記載の電子写真感光体を用いて、少なくとも帯電、画像露光、現像、転写を繰り返し行なうことを特徴とする画像形成方法。本発明は、光エネルギー照射により酸化及び分解などを引き起こしにくく、かつ表面層の架橋を妨げることのない電荷輸送物質を用い、残留電位上昇、帯電性低下、長期的な使用時に発生する画像流れなどの副作用が少なく、長期的に安定で、かつ、耐摩耗性に優れる電子写真感光体、該感光体を用いたプロセスカートリッジ、画像形成装置、及び画像形成方法の提供を目的とする。上記課題は、トリフェニルアミン構造の少なくとも1つのフェニル基に、Nに対してオルト位に置換基を導入し、架橋表面層形成時の光照射、長期間の露光等による、トリフェニルアミン構造を有する化合物の構造が変化を防止することにより解決される。すなわち、上記課題は、本発明の下記1~7によって解決される。1支持体上に少なくとも感光層、及び架橋表面層を有してなり、該架橋表面層は少なくとも架橋樹脂及び一般式1に示すトリフェニルアミン構造を有する化合物由来の部位を有するものであることを特徴とする電子写真感光体。一般式1中、R3、R4、R8、R9、R13、R14は、それぞれ水素原子、ハロゲン原子、アルキル基、アルコキシ基、又は、アリール基を表し、すべてが水素原子であることはない。R1、R2、R5、R6、R7、R10、R11、R12、R15は、それぞれ、水素原子、ハロゲン原子、置換基を有してもよいアルキル基、置換基を有してもよいアルコキシ基、置換基を有してもよいアラルキル基、置換基を有してもよいアリール基、置換基を有してもよいアルキレン基、シアノ基、ニトロ基、又は-OCO=CH2R16を表し、R16は、水素原子、置換基を有してもよいアルキル基、置換基を有してもよいアルコキシ基、置換基を有してもよいアリール基を表す。2前記架橋樹脂は、少なくとも3官能以上のラジカル重合性モノマー、光重合開始剤が光エネルギーもしくは電子線照射により硬化したものであることを特徴とする前記1に記載の電子写真感光体。3前記一般式1で示される化合物由来の部位を架橋表面層中に10重量以上70重量以下含むことを特徴とする前記1または2に記載の電子写真感光体。4前記一般式1で示される化合物は、波長350nm以上に吸収がないものであることを特徴とする前記1乃至3のいずれかに記載の電子写真感光体。5該表面層中の式1で示される化合物由来の部位と架橋樹脂とが化学結合していることを特徴とする前記1乃至4のいずれかに記載の電子写真感光体。6前記1乃至5のいずれかに記載の電子写真感光体と、帯電手段、現像手段、転写手段、クリーニング手段および除電手段よりなる群から選ばれた少なくとも一つの手段を有するものであって、画像形成装置本体に着脱可能としたことを特徴とする画像形成装置用プロセスカートリッジ。7前記1乃至5のいずれかに記載の電子写真感光体を有することを特徴とする画像形成装置。8前記1乃至5のいずれかに記載の電子写真感光体を用いて、少なくとも帯電、画像露光、現像、転写を繰り返し行なうことを特徴とする画像形成方法。以下の詳細かつ具体的な説明から理解されるように、トリフェニルアミン構造の少なくとも1つのフェニル基に、Nに対してオルト位に置換基を導入することにより、光エネルギー照射によるトリフェニルアミン構造を有する化合物の構造変化を防止でき、かつ架橋樹脂の3次元網目構造の発達を阻害することなく、高耐久な架橋表面層を形成できる。さらに、Nに結合する1又は2個のフェニル基が、置換基をオルト位に1つ有するものであることにより、隣接するトリフェニルアミン構造を有する化合物のフェニル基同士の接触がよくなり、高い電荷輸送能力を有し、残留電位上昇、帯電性低下が防止でき、また、他のフェニル基の1つが重合性官能基を有することにより、3次元網目構造中に取り込まれ機械的耐久性が向上する。<電子写真感光体について>本発明の電子写真感光体について詳細に説明する。本発明の電子写真感光体は、支持体上に少なくとも感光層及び架橋表面層を有するものであり、必要に応じてそれ以外の下引層等を有していてもよい。<架橋表面層について>架橋表面層は、感光体の実機内における機械的ハザードによる摩耗や傷などによる感光層を保護するために、設けられる。本発明の感光体の架橋表面層は、少なくとも架橋樹脂及び一般式1に示す化合物由来の部位を有するものである。一般式1中、R3、R4、R8、R9、R13、R14は、それぞれ水素原子、ハロゲン原子、アルキル基、アルコキシ基、又は、アリール基を表し、すべてが水素原子であることはない。R1、R2、R5、R6、R7、R10、R11、R12、R15は、それぞれ、水素原子、ハロゲン原子、置換基を有してもよいアルキル基、置換基を有してもよいアルコキシ基、置換基を有してもよいアラルキル基、置換基を有してもよいアリール基、置換基を有してもよいアルキレン基、シアノ基、ニトロ基、又は-OCO=CH2R16を表し、R16は、水素原子、置換基を有してもよいアルキル基、置換基を有してもよいアルコキシ基、置換基を有してもよいアリール基を表す。前記一般式1で表される化合物は、電荷輸送機能を有し、電子写真感光体の電荷輸送材料として有効に使用されるものであるが、一般式1で表される化合物は、熱エネルギー、光エネルギーおよび電子線などの照射により、非常に化学反応を引き起こしやすく、特にNに対するオルト位、すなわち、一般式1のR3、R4、R8、R9、R13、R14部位の反応性が高く、これらすべてが水素原子であった場合は、オルト位同士が結合し、カルバゾール構造を形成する等、物性が変化しやすくなる。このように物性変化を起こしたものが、膜中に含有されていた場合、膜中での電荷輸送能が変化し、電荷トラップ増加の原因となる。トリフェニルアミン構造を有する化合物が、Nに対するオルト位に置換基を有するフェニル基を有するものであると、トリフェニルアミン構造を有する化合物内の隣接するフェニル基のオルト位同士の結合が阻害され、化学反応を引き起こしにくくなり、電荷輸送能が変化せず、電荷トラップが増加しにくくなると共に、オルト位の置換基は2つのフェニル基の間に存在するため、パラ位やメタ位に付く置換基に比して化合物全体の嵩高さに対する影響が少なく、後述する架橋樹脂の3次元網目構造の発達を阻害することがない。さらに、オルト位の置換基が電子供与性基であるとフェニル基の電荷密度が高くなり、電荷輸送能が向上するが、フェニル基に付く置換基の数が多くなると隣接するトリフェニルアミン構造を有する化合物の電荷輸送能構造部分同士の接触度合いが低下し、電荷トラップとなることがあるため、オルト位に置換基が付いたフェニル基は他に置換基を有さないことが好ましく、Nに結合するフェニル基の1または2が、置換基をオルト位に1つ有するものであることが好ましい。また、トリフェニルアミン構造を有する化合物は、オルト位に置換基が付いたフェニル基とは異なる他の1つのフェニル基が架橋樹脂と反応可能な官能基を有することが好ましい。反応可能な官能基を有することにより、熱エネルギー、光エネルギーおよび電子線照射等により、架橋樹脂の3次元網目構造中に取り込まれ、機械的耐久性が向上する。反応可能な官能基としては、例えば、アクリロイル基、メタクリロイル基等を挙げることができ、特にアクリロイル基であることが好ましい。さらに、トリフェニルアミン構造を有する化合物は、波長350nm以上に吸収がないものであることが好ましい。トリフェニルアミン構造を有する化合物が架橋のための光エネルギーを吸収しないものであると、光重合開始剤の光吸収を阻害せず、効率的に架橋反応を進めることができ、また、架橋表面層表面からだけでなく、架橋表面層の内部からも架橋するため、架橋密度が高く均一な架橋表面層を形成でき、機械的耐久性を向上できる。このときの吸収スペクトルの測定方法を示す。まず一般式1に示すトリフェニルアミン構造を有する化合物、3mgを1000mLのテトラヒドロフランに溶解し、その液を溶液法で、島津製作所製紫外可視近赤外分光光度計UV-3600を用いて測定し、350nmの光に対して、吸光度が0.1未満のものは吸収がないとし、0.1以上のものは吸収があるとする。架橋表面層に含有される一般式1で示されるトリフェニルアミン構造を有する化合物の例を以下に示すが、これらの化合物に限定されるものではない。トリフェニルアミン構造を有する化合物の含有量は、その構造及び架橋樹脂の種類等にもよるが、架橋密度と電荷輸送能とのバランスから架橋表面層全体中10~70重量、好ましくは30~60重量である。次に架橋表面層を構成するラジカル重合性モノマーについて説明する。ラジカル重合性モノマーは、光エネルギー及び電子線照射により架橋するものであり、例えば、トリメチロールプロパントリアクリレートTMPTA、トリメチロールプロパントリメタクリレート、HPA変性トリメチロールプロパントリアクリレート、EO変性トリメチロールプロパントリアクリレート、PO変性トリメチロールプロパントリアクリレート、カプロラクトン変性トリメチロールプロパントリアクリレート、HPA変性トリメチロールプロパントリメタクリレート、ペンタエリスリトールトリアクリレート、ペンタエリスリトールテトラアクリレートPETTA、グリセロールトリアクリレート、ECH変性グリセロールトリアクリレート、EO変性グリセロールトリアクリレート、PO変性グリセロールトリアクリレート、トリスアクリロキシエチルイソシアヌレート、ジペンタエリスリトールヘキサアクリレートDPHA、カプロラクトン変性ジペンタエリスリトールヘキサアクリレート、ジペンタエリスリトールヒドロキシペンタアクリレート、アルキル変性ジペンタエリスリトールペンタアクリレート、アルキル変性ジペンタエリスリトールテトラアクリレート、アルキル変性ジペンタエリスリトールトリアクリレート、ジメチロールプロパンテトラアクリレートDTMPTA、ペンタエリスリトールエトキシテトラアクリレート、EO変性リン酸トリアクリレート、2,2,5,5,-テトラヒドロキシメチルシクロペンタノンテトラアクリレートなどが挙げられ、これらは、単独又は2種類以上を併用してもよい。ラジカル重合性モノマーは、光エネルギーまたは電子線照射により架橋させることが好ましい。光エネルギーまたは電子線は、架橋表面層の内部まで透過し、架橋表面層の内部からも架橋反応が生じるため高硬度高弾性の架橋表面層を形成できる。また、架橋表面層は、光エネルギーおよび電子線照射により効率的に架橋反応をさせるために、好ましくは、光重合開始剤を含有してもよい。光重合開始剤としては、ジエトキシアセトフェノン、2,2-ジメトキシ-1,2-ジフェニルエタン-1-オン、1-ヒドロキシ-シクロヘキシル-フェニル-ケトン、4-2-ヒドロキシエトキシフェニル-2-ヒドロキシ-2-プロピルケトン、2-ベンジル-2-ジメチルアミノ-1-4-モルフォリノフェニルブタノン-1、2-ヒドロキシ-2-メチル-1-フェニルプロパン-1-オン、2-メチル-2-モルフォリノ4-メチルチオフェニルプロパン-1-オン、1-フェニル-1,2-プロパンジオン-2-o-エトキシカルボニルオキシム、などのアセトフェノン系またはケタール系光重合開始剤、ベンゾイン、ベンゾインメチルエーテル、ベンゾインエチルエーテル、ベンゾインイソブチルエーテル、ベンゾインイソプロピルエーテル、などのベンゾインエーテル系光重合開始剤、ベンゾフェノン、4-ヒドロキシベンゾフェノン、o-ベンゾイル安息香酸メチル、2-ベンゾイルナフタレン、4-ベンゾイルビフェニル、4-ベンゾイルフェニールエーテル、アクリル化ベンゾフェノン、1,4-ベンゾイルベンゼン、などのベンゾフェノン系光重合開始剤、2-イソプロピルチオキサントン、2-クロロチオキサントン、2,4-ジメチルチオキサントン、2,4-ジエチルチオキサントン、2,4-ジクロロチオキサントン、などのチオキサントン系光重合開始剤、その他の光重合開始剤としては、エチルアントラキノン、2,4,6-トリメチルベンゾイルジフェニルホスフィンオキサイド、2,4,6-トリメチルベンゾイルフェニルエトキシホスフィンオキサイド、ビス2,4,6-トリメチルベンゾイルフェニルホスフィンオキサイド、ビス2,4-ジメトキシベンゾイル-2,4,4-トリメチルペンチルホスフィンオキサイド、メチルフェニルグリオキシエステル、9,10-フェナントレン、アクリジン系化合物、トリアジン系化合物、イミダゾール系化合物、が挙げられる。また、光重合促進効果を有するものを単独または上記光重合開始剤と併用して用いることもできる。例えば、トリエタノールアミン、メチルジエタノールアミン、4-ジメチルアミノ安息香酸エチル、4-ジメチルアミノ安息香酸イソアミル、安息香酸2-ジメチルアミノエチル、4,4’-ジメチルアミノベンゾフェノン、などが挙げられる。これらの重合開始剤は1種又は2種以上を混合して用いてもよい。重合開始剤の含有量は、ラジカル重合性を有するモノマーに対し、0.5~40重量、好ましくは1~20重量である。架橋表面層にはその他、耐摩耗性を向上する目的でフィラー材料を添加してもよい。有機性フィラー材料としては、ポリテトラフルオロエチレンのようなフッ素樹脂粉末、シリコーン樹脂粉末、a-カーボン粉末等が挙げられ、無機性フィラ-材料としては、銅、スズ、アルミニウム、インジウムなどの金属粉末、シリカ、酸化錫、酸化亜鉛、酸化チタン、酸化インジウム、酸化アンチモン、酸化ビスマス、アンチモンをドープした酸化錫、錫をドープした酸化インジウム等の金属酸化物、チタン酸カリウムなどの無機材料が挙げられる。特に、フィラーの硬度の点からは、この中でも無機材料を用いることが有利である。特に金属酸化物が良好であり、さらには、酸化アルミニウムが有効に使用できる。また、フィラーの平均一次粒径は、0.01~0.5μmであることが架橋表面層の光透過率や耐摩耗性の点から好ましい。フィラーの平均一次粒径が0.01μm以下の場合は、耐摩耗性の低下、分散性の低下等を引き起こし、0.5μm以上の場合には、分散液中においてフィラーの沈降性が促進されたり、トナーのフィルミングが発生したりする可能性がある。架橋表面層中のフィラー材料濃度は、高いほど耐摩耗性が高いので良好であるが、高すぎる場合には残留電位の上昇、保護層の書き込み光透過率が低下し、副作用を生じる場合がある。従って、概ね全固形分に対して、50重量以下、好ましくは30重量以下程度である。架橋表面層塗工液は、架橋樹脂及び一般式1に示すトリフェニルアミン構造を有する化合物を、テトラヒドロフラン、ジオキサン、ジオキソラン、トルエン、ジクロロメタン、モノクロロベンゼン、ジクロロエタン、シクロヘキサノン、シクロペンタノン、アニソール、キシレン、メチルエチルケトン、アセトン、酢酸エチル、酢酸ブチル等の溶媒を用いてボールミル、アトライター、サンドミル、ビーズミル等により分散し、分散液を適度に希釈してすることにより形成できる。前記架橋表面層塗工液の塗布は浸漬塗工法やスプレーコート、ビードコート、リングコート法などを用いて行なうことができる。架橋表面層の膜厚は、1~10μmが好ましく、さらに3~6μmが好ましい。<感光層について>次に感光層について説明する。感光層は図1に示すような電荷発生機能と電荷輸送機能を同時に有する感光層が設けられた単層の感光層を有するものであってもよく、また、図2に示すような電荷発生機能を有する電荷発生層と、電荷輸送物機能を有する電荷輸送層とが積層された積層構造の感光層を有するものであってもよい。以下、積層構造の感光層及び単層構造の感光層のそれぞれについて述べる。<感光層が積層構成のもの>電荷発生層電荷発生層は、電荷発生機能を有する電荷発生物質を主成分とする層であり、必要に応じてバインダー樹脂を併用することもできる。電荷発生物質としては、無機系材料と有機系材料を用いることができる。無機系材料には、結晶セレン、アモルファスセレン、セレン-テルル、セレン-テルル-ハロゲン、セレン-ヒ素化合物や、アモルファスシリコン等が挙げられる。アモルファスシリコンにおいては、ダングリングボンドを水素原子、ハロゲン原子でターミネートしたものや、ホウ素原子、リン原子等をドープしたものが良好に用いられる。一方、有機系材料としては、公知の材料を用いることができる。例えば、金属フタロシアニン、無金属フタロシアニン等のフタロシアニン系顔料、アズレニウム塩顔料、スクエアリック酸メチン顔料、カルバゾール骨格を有するアゾ顔料、トリフェニルアミン骨格を有するアゾ顔料、ジフェニルアミン骨格を有するアゾ顔料、ジベンゾチオフェン骨格を有するアゾ顔料、フルオレノン骨格を有するアゾ顔料、オキサジアゾール骨格を有するアゾ顔料、ビススチルベン骨格を有するアゾ顔料、ジスチリルオキサジアゾール骨格を有するアゾ顔料、ジスチリルカルバゾール骨格を有するアゾ顔料、ペリレン系顔料、アントラキノン系または多環キノン系顔料、キノンイミン系顔料、ジフェニルメタン及びトリフェニルメタン系顔料、ベンゾキノン及びナフトキノン系顔料、シアニン及びアゾメチン系顔料、インジゴイド系顔料、ビスベンズイミダゾール系顔料などが挙げられる。これらの電荷発生物質は、単独または2種以上の混合物として用いることができる。電荷発生層に必要に応じて用いられるバインダー樹脂としては、ポリアミド、ポリウレタン、エポキシ樹脂、ポリケトン、ポリカーボネート、シリコーン樹脂、アクリル樹脂、ポリビニルブチラール、ポリビニルホルマール、ポリビニルケトン、ポリスチレン、ポリ-N-ビニルカルバゾール、ポリアクリルアミドなどが挙げられる。これらのバインダー樹脂は、単独または2種以上の混合物として用いることができる。また、電荷発生層のバインダー樹脂として上述のバインダー樹脂の他に、電荷輸送機能を有する高分子電荷輸送物質、例えば、アリールアミン骨格やベンジジン骨格やヒドラゾン骨格やカルバゾール骨格やスチルベン骨格やピラゾリン骨格等を有するポリカーボネート、ポリエステル、ポリウレタン、ポリエーテル、ポリシロキサン、アクリル樹脂等の高分子材料やポリシラン骨格を有する高分子材料等を用いることができる。また、電荷発生層には低分子電荷輸送物質を含有させることができる。電荷発生層に併用できる低分子電荷輸送物質には、正孔輸送物質と電子輸送物質とがある。電子輸送物質としては、例えばクロルアニル、ブロムアニル、テトラシアノエチレン、テトラシアノキノジメタン、2,4,7-トリニトロ-9-フルオレノン、2,4,5,7-テトラニトロ-9-フルオレノン、2,4,5,7-テトラニトロキサントン、2,4,8-トリニトロチオキサントン、2,6,8-トリニトロ-4H-インデノ1,2-bチオフェン-4-オン、1,3,7-トリニトロジベンゾチオフェン-5,5-ジオキサイド、ジフェノキノン誘導体などの電子受容性物質が挙げられる。これらの電子輸送物質は、単独または2種以上の混合物として用いることができる。正孔輸送物質としては、以下に表わされる電子供与性物質が挙げられ、良好に用いられる。正孔輸送物質としては、オキサゾール誘導体、オキサジアゾール誘導体、イミダゾール誘導体、モノアリールアミン誘導体、ジアリールアミン誘導体、トリアリールアミン誘導体、スチルベン誘導体、α-フェニルスチルベン誘導体、ベンジジン誘導体、ジアリールメタン誘導体、トリアリールメタン誘導体、9-スチリルアントラセン誘導体、ピラゾリン誘導体、ジビニルベンゼン誘導体、ヒドラゾン誘導体、インデン誘導体、ブタジェン誘導体、ピレン誘導体等、ビススチルベン誘導体、エナミン誘導体等、その他公知の材料が挙げられる。これらの正孔輸送物質は、単独または2種以上の混合物として用いることができる。電荷発生層を形成する方法には、真空薄膜作製法と溶液分散系からのキャスティング法とが大きく挙げられる。前者の方法には、真空蒸着法、グロー放電分解法、イオンプレーティング法、スパッタリング法、反応性スパッタリング法、CVD法等が用いられ、上述した無機系材料、有機系材料が良好に形成できる。また、後述のキャスティング法によって電荷発生層を設けるには、上述した無機系もしくは有機系電荷発生物質を必要ならばバインダー樹脂と共に、上記架橋表面層と同様の溶媒を用いてボールミル、アトライター、サンドミル、ビーズミル等により分散し、分散液を適度に希釈して塗布することにより、形成できる。また、必要に応じて、ジメチルシリコーンオイル、メチルフェニルシリコーンオイル等のレベリング剤を添加することができる。塗布は、浸漬塗工法やスプレーコート、ビードコート、リングコート法などを用いて行なうことができる。以上のようにして設けられる電荷発生層の膜厚は、0.01~5μm程度が適当であり、好ましくは0.05~2μmである。電荷輸送層について電荷輸送層は電荷輸送機能を有する電荷輸送物質を主成分とする層であり、必要に応じてバインダー樹脂を併用することもできる。電荷輸送物質としては、前記電荷発生層で記載した電子輸送物質、正孔輸送物質及び高分子電荷輸送物質を用いることができる。高分子電荷輸送物質を用いることにより、架橋表面層塗工時の電荷輸送層溶解を低減でき、とりわけ有用である。バインダー樹脂としては、ポリスチレン、スチレン-アクリロニトリル共重合体、スチレン-ブタジエン共重合体、スチレン-無水マレイン酸共重合体、ポリエステル、ポリ塩化ビニル、塩化ビニル-酢酸ビニル共重合体、ポリ酢酸ビニル、ポリ塩化ビニリデン、ポリアリレート樹脂、フェノキシ樹脂、ポリカーボネート、酢酸セルロース樹脂、エチルセルロース樹脂、ポリビニルブチラール、ポリビニルホルマール、ポリビニルトルエン、ポリ-N-ビニルカルバゾール、アクリル樹脂、シリコーン樹脂、エポキシ樹脂、メラミン樹脂、ウレタン樹脂、フェノール樹脂、アルキッド樹脂等の熱可塑性または熱硬化性樹脂が挙げられる。電荷輸送物質の量は結着樹脂100重量部に対し、20~300重量部、好ましくは40~150重量部が適当である。但し、高分子電荷輸送物質を用いる場合は、単独でも結着樹脂との併用も可能である。電荷輸送層の塗工に用いられる溶媒としては前記架橋表面層と同様なものが使用できるが、電荷輸送物質及び結着樹脂を良好に溶解するものが適している。これらの溶剤は単独で使用しても2種以上混合して使用しても良い。また、電荷輸送層の形成には電荷発生層と同様な塗工法が可能である。また、必要により可塑剤、レベリング剤を添加することもできる。電荷輸送層の下層部分に併用できる可塑剤としては、ジブチルフタレート、ジオクチルフタレート等の一般の樹脂の可塑剤として使用されているものがそのまま使用でき、その使用量は、結着樹脂100重量部に対して0~30重量部程度が適当である。電荷輸送層に併用できるレベリング剤としては、ジメチルシリコーンオイル、メチルフェニルシリコーンオイル等のシリコーンオイル類や、側鎖にパーフルオロアルキル基を有するポリマーあるいはオリゴマーが使用され、その使用量は、結着樹脂100重量部に対して0~1重量部程度が適当である。電荷輸送層の膜厚は、5~40μm程度が適当であり、好ましくは10~30μm程度が適当である。<感光層が単層のもの>単層構造の感光層は電荷発生機能と電荷輸送機能を同時に有する層である。前述の電荷発生機能を有する電荷発生物質と電荷輸送機能を有する電荷輸送物質とバインダー樹脂を適当な溶媒に溶解ないし分散し、これを塗布、乾燥することによって形成できる。また、必要により可塑剤やレベリング剤等を添加することもできる。電荷発生物質の分散方法、それぞれ電荷発生物質、電荷輸送物質、可塑剤、レベリング剤は前記電荷発生層、電荷輸送層において既に述べたものと同様なものが使用できる。結着樹脂としては、先に電荷輸送層の項で挙げた結着樹脂のほかに、電荷発生層で挙げたバインダー樹脂を混合して用いてもよい。また、高分子電荷輸送物質も使用可能で、架橋表面層への感光層組成物の混入を低減できる点で有用である。かかる感光層の膜厚は、5~30μm程度が適当であり、好ましくは10~25μm程度が適当である。る。単層構造の感光層中に含有される電荷発生物質は感光層全量に対し1~30重量が好ましく、感光層の下層部分に含有される結着樹脂は全量の20~80重量、電荷輸送物質は10~70重量部が良好に用いられる。<下引き層について>本発明の感光体においては、導電性支持体と感光層との間に下引き層を設けることができる。下引き層は一般には樹脂を主成分とするが、これらの樹脂はその上に感光層を溶剤で塗布することを考えると、一般の有機溶剤に対して耐溶剤性の高い樹脂であることが望ましい。このような樹脂としては、ポリビニルアルコール、カゼイン、ポリアクリル酸ナトリウム等の水溶性樹脂、共重合ナイロン、メトキシメチル化ナイロン等のアルコール可溶性樹脂、ポリウレタン、メラミン樹脂、フェノール樹脂、アルキッド-メラミン樹脂、エポキシ樹脂等、三次元網目構造を形成する硬化型樹脂等が挙げられる。また、下引き層にはモアレ防止、残留電位の低減等のために酸化チタン、シリカ、アルミナ、酸化ジルコニウム、酸化スズ、酸化インジウム等で例示できる金属酸化物の微粉末顔料を加えてもよい。これらの下引き層は、前述の感光層の如く適当な溶媒及び塗工法を用いて形成することができる。更に本発明の下引き層として、シランカップリング剤、チタンカップリング剤、クロムカップリング剤等を使用することもできる。この他、本発明の下引き層には、Al2O3を陽極酸化にて設けたものや、ポリパラキシリレンパリレン等の有機物やSiO2、SnO2、TiO2、ITO、CeO2等の無機物を真空薄膜作成法にて設けたものも良好に使用できる。このほかにも公知のものを用いることができる。下引き層の膜厚は0~5μmが適当である。<導電性支持体について>導電性支持体としては、体積抵抗1010Ωcm以下の導電性を示すもの、例えば、アルミニウム、ニッケル、クロム、ニクロム、銅、金、銀、白金などの金属、酸化スズ、酸化インジウムなどの金属酸化物を蒸着またはスパッタリングにより、フィルム状もしくは円筒状のプラスチック、紙に被覆したもの、あるいはアルミニウム、アルミニウム合金、ニッケル、ステンレスなどの板およびそれらを押し出し、引き抜きなどの工法で素管化後、切削、超仕上げ、研摩などの表面処理を施した管などを使用することができる。また、特開昭52-36016号公報に開示されたエンドレスニッケルベルト、エンドレスステンレスベルトも導電性支持体として用いることができる。この他、上記支持体上に導電性粉体を適当な結着樹脂に分散して塗工したものについても、本発明の導電性支持体として用いることができる。この導電性粉体としては、カーボンブラック、アセチレンブラック、また、アルミニウム、ニッケル、鉄、ニクロム、銅、亜鉛、銀などの金属粉、あるいは導電性酸化スズ、ITOなどの金属酸化物粉体などが挙げられる。また、同時に用いられる結着樹脂には、ポリスチレン、スチレン-アクリロニトリル共重合体、スチレン-ブタジエン共重合体、スチレン-無水マレイン酸共重合体、ポリエステル、ポリ塩化ビニル、塩化ビニル-酢酸ビニル共重合体、ポリ酢酸ビニル、ポリ塩化ビニリデン、ポリアリレート樹脂、フェノキシ樹脂、ポリカーボネート、酢酸セルロース樹脂、エチルセルロース樹脂、ポリビニルブチラール、ポリビニルホルマール、ポリビニルトルエン、ポリ-N-ビニルカルバゾール、アクリル樹脂、シリコーン樹脂、エポキシ樹脂、メラミン樹脂、ウレタン樹脂、フェノール樹脂、アルキッド樹脂などの熱可塑性、熱硬化性樹脂または光硬化性樹脂が挙げられる。このような導電性層は、これらの導電性粉体と結着樹脂を適当な溶剤、例えば、テトラヒドロフラン、ジクロロメタン、メチルエチルケトン、トルエンなどに分散して塗布することにより設けることができる。さらに、適当な円筒基体上にポリ塩化ビニル、ポリプロピレン、ポリエステル、ポリスチレン、ポリ塩化ビニリデン、ポリエチレン、塩化ゴム、テフロン登録商標などの素材に前記導電性粉体を含有させた熱収縮チューブによって導電性層を設けてなるものも、本発明の導電性支持体として良好に用いることができる。<画像形成装置>次に、図面を用いて本発明の電子写真方法、並びに、画像形成装置を詳しく説明する。図3は、本発明の電子写真プロセス、及び画像形成装置を説明するための概略図であり、下記のような例も本発明の範疇に属するものである。感光体10は図3中の矢印の方向に回転し、感光体10の周りには、帯電部材11、画像露光部材12、現像部材13、転写部材16、クリーニング部材17、除電部材18等が配置される。クリーニング部材17や除電部材18が省略されることもある。画像形成装置の動作は基本的に以下のようになる。帯電部材11により、感光体10表面に対してほぼ均一に帯電が施される。続いて、画像露光部材12により、入力信号に対応した画像光書き込みが行われ、静電潜像が形成される。次に、現像部材13により、この静電潜像に現像が行われ、感光体表面にトナー像が形成される。形成されたトナー像は、搬送ローラ14により転写部位に送られた転写紙15に、転写部材により、トナー像が転写される。このトナー像は、図示しない定着装置により転写紙上に定着される。転写紙に転写されなかった一部のトナーは、クリーニング部材17によりクリーニングされる。ついで、感光体上に残存する電荷は、除電部材18により除電が行われ、次のサイクルに移行する。図3の感光体10はドラム状の形状を示しているが、シート状、エンドレスベルト状のものであってもよい。帯電部材11、転写部材16には、コロトロン、スコロトロン、固体帯電器ソリッドステートチャージャのほか、ローラ状の帯電部材あるいはブラシ状の帯電部材等が用いられ、公知の手段がすべて使用可能である。また、画像露光部材12、除電部材18等の光源には、蛍光灯、タングステンランプ、ハロゲンランプ、水銀灯、ナトリウム灯、発光ダイオードLED、半導体レーザーLD、エレクトロルミネッセンスELなどの発光物全般を用いることができる。これらの中でも半導体レーザーLDや発光ダイオードLEDが主に用いられる。所望の波長域の光のみを照射するために、シャープカットフィルター、バンドパスフィルター、近赤外カットフィルター、ダイクロイックフィルター、干渉フィルター、色温度変換フィルターなどの各種フィルターを用いることもできる。光源は、光照射を併用した転写工程、除電工程、クリーニング工程、あるいは前露光などの工程を設けることにより、感光体10に光が照射される。但し、除電工程における感光体10への露光は、感光体10に与える疲労の影響が大きく、特に帯電低下や残留電位の上昇を引き起こす場合がある。したがって、露光による除電ではなく、帯電工程やクリーニング工程において逆バイアスを印加することによっても除電することが可能な場合もあり、感光体の高耐久化の面から有効な場合がある。電子写真感光体10に正負帯電を施し、画像露光を行なうと、感光体表面上には正負の静電潜像が形成される。これを負正極性のトナー検電微粒子で現像すれば、ポジ画像が得られるし、また正負極性のトナーで現像すれば、ネガ画像が得られる。かかる現像手段には、公知の方法が適用されるし、また、除電手段にも公知の方法が用いられる。感光体表面に付着する汚染物質の中でも帯電によって生成する放電物質やトナー中に含まれる外添剤等は、湿度の影響を拾いやすく異常画像の原因となっているが、このような異常画像の原因物質には、紙粉もその一つであり、それらが感光体に付着することによって、異常画像が発生しやすくなるだけでなく、耐摩耗性を低下させたり、偏摩耗を引き起こしたりする傾向が見られる。したがって、上記の理由により感光体と紙とが直接接触しない構成であることが高画質化の点からより好ましい。現像部材13により、感光体10上に現像されたトナーは、転写紙15に転写されるが、すべてが転写されるわけではなく、感光体10上に残存するトナーも生ずる。このようなトナーは、クリーニング部材17により、感光体10から除去される。このクリーニング部材は、クリーニングブレードあるいはクリーニングブラシ等公知のものが用いられる。また、両者が併用されることもある。本発明による感光体は、高光感度ならびに高安定化を実現したことから小径感光体に適用できる。したがって、上記の感光体がより有効に用いられる画像形成装置あるいはその方式としては、複数色のトナーに対応した各々の現像部に対して、対応した複数の感光体を具備し、それによって並列処理を行なう、いわゆるタンデム方式の画像形成装置に極めて有効に使用される。上記タンデム方式の画像形成装置は、フルカラー印刷に必要とされるイエローC、マゼンタM、シアンC、ブラックKの少なくとも4色のトナー及びそれらを保持する現像部を配置し、更にそれらに対応した少なくとも4本の感光体を具備することによって、従来のフルカラー印刷が可能な画像形成装置に比べ極めて高速なフルカラー印刷を可能としている。図4は、本発明のタンデム方式のフルカラー電子写真装置を説明するための概略図であり、下記するような変形例も本発明の範疇に属するものである。図4において、感光体10Cシアン,10Mマゼンタ,10Yイエロー,10Kブラックは、ドラム状の感光体10であり、これらの感光体10C,10M,10Y,10Kは、図中の矢印方向に回転し、その周りに少なくとも回転順に帯電部材11C,11M,11Y,11K、現像部材13C,13M,13Y,13K、クリーニング部材17C,17M,17Y,17Kが配置されている。この帯電部材11C,11M,11Y,11Kと、現像部材13C,13M,13Y,13Kとの間の感光体10の表面側より、図示しない露光部材からのレーザー光12C,12M,12Y,12Kが照射され、感光体10C,10M,10Y,10Kに静電潜像が形成されるようになっている。そして、このような感光体10C,10M,10Y,10Kを中心とした4つの画像形成要素20C、20M、20Y、20Kが、転写材搬送手段である中間転写ベルト25に沿って並置されている。中間転写ベルト19は、各画像形成ユニット20C、20M、20Y、20Kの現像部材13C,13M,13Y,13Kと、クリーニング部材17C,17M,17Y,17Kとの間で感光体10C,10M,10Y,10Kに当接しており、中間転写ベルト19の感光体10側の裏側に当たる面裏面には転写バイアスを印加するための転写部材16C,16M,16Y,16Kが配置されている。各画像形成要素20C、20M、20Y、20Kは現像装置内部のトナーの色が異なることであり、その他は全て同様の構成となっている。図4に示す構成のカラー電子写真装置において、画像形成動作は次のようにして行なわれる。まず、各画像形成要素20C、20M、20Y、20Kにおいて、感光体10C,10M,10Y,10Kが、感光体10と連れ周り方向に回転する帯電部材11C,11M,11Y,11Kにより帯電され、次に、感光体10の外側に配置された露光部図示せずでレーザー光12C,12M,12Y,12Kにより、作成する各色の画像に対応した静電潜像が形成される。次に現像部材13C,13M,13Y,13Kにより潜像を現像してトナー像が形成される。現像部材13C,13M,13Y,13Kは、それぞれCシアン,Mマゼンタ,Yイエロー,Kブラックのトナーで現像を行なう現像部材で、4つの感光体10C,10M,10Y,10K上で作られた各色のトナー像は転写ベルト19上で重ねられる。転写紙15は給紙コロ21によりトレイから送り出され、一対のレジストローラ22で一旦停止し、上記感光体上への画像形成とタイミングを合わせて転写部材23に送られる。転写ベルト19上に保持されたトナー像は転写部材23に印加された転写バイアスと転写ベルト19との電位差から形成される電界により、転写紙15上に転写される。転写紙上に転写されたトナー像は、搬送されて、定着部材24により転写紙上にトナーが定着されて、図示しない排紙部に排紙される。また、転写部で転写されずに各感光体10C,10M,10Y,10K上に残った残留トナーは、それぞれのユニットに設けられたクリーニング部材17C,17M,17Y,17Kで回収される。図4に示したような、中間転写方式は、フルカラー印刷が可能な画像形成装置に特に有効であり、複数のトナー像を一度中間転写体上に形成した後に紙に一度に転写することによって、色ズレの防止の制御もしやすく高画質化に対しても有効である。中間転写体には、ドラム状やベルト状など種々の材質あるいは形状のものがあるが、本発明においては従来公知である中間転写体のいずれも使用することが可能であり、感光体の高耐久化あるいは高画質化に対し有効かつ有用である。なお、図4の例では画像形成要素は転写紙搬送方向上流側から下流側に向けて、Cシアン,Mマゼンタ,Yイエロー,Kブラックの色の順で並んでいるが、この順番に限るものでは無く、色順は任意に設定されるものである。また、黒色のみの原稿を作成する際には、黒色以外の画像形成要素20C,20M,20Yが停止するような機構を設けることは本発明に特に有効に利用できる。上記のタンデム方式による画像形成装置は、複数のトナー像を一度に転写できるため高速フルカラー印刷が実現される。しかし、感光体が少なくとも4本を必要とすることから、装置の大型化が避けられず、また使用されるトナー量によっては、各々の感光体の摩耗量に差が生じ、それによって色の再現性が低下したり、異常画像が発生したりするなど多くの課題を有していたが、本発明の高耐久な架橋表面層を有する電子写真感光体を用いると、感光体の径を小径化することが可能であり、かつ電荷輸送能が高く、残留電位上昇や感度劣化等の影響が低減されたことから、4本の感光体の使用量が異なっていても、残留電位や感度の繰り返し使用経時における差が小さく、長期繰り返し使用しても色再現性に優れたフルカラー画像を得ることが可能となる。以上に示すような画像形成装置は、複写装置、ファクシミリ、プリンタ内に固定して組み込まれていてもよいが、プロセスカートリッジの形でそれら装置内に組み込まれてもよい。<プロセスカートリッジ>本発明のプロセスカートリッジに一例を図5に示す。プロセスカートリッジは、感光体10を内蔵し、他に帯電部材11、画像露光部材12、現像部材13、転写部材16、クリーニング部材17、及び除電部材を含み、画像形成装置本体に着脱可能にした1つの装置部品である。次に、実施例によって本発明を更に詳細に説明するが、本発明は以下の実施例に限定されるものではない。なお、実施例中において使用する部は、すべて重量部を表わす。Al製支持体外径30mmφに、乾燥後の膜厚が3.5μmになるように浸漬法で塗工し、下引き層を形成した。下引き層用塗工液アルキッド樹脂6部ベッコゾール1307-60-EL、大日本インキ化学工業製メラミン樹脂4部スーパーベッカミンG-821-60、大日本インキ化学工業製酸化チタン40部CR-EL:石原産業メチルエチルケトン50部この下引き層上に下記構造のビスアゾ顔料を含む電荷発生層塗工液に浸漬塗工し、加熱乾燥させ、膜厚0.2μmの電荷発生層を形成した。電荷発生層用塗工液下記構造のビスアゾ顔料2.5部ポリビニルブチラールXYHL、UCC製0.5部シクロヘキサノン200部メチルエチルケトン80部この電荷発生層上に下記構造の電荷輸送層用塗工液を用いて、浸積塗工し、加熱乾燥させ、膜厚22μmの電荷輸送層とした。電荷輸送層用塗工液ビスフェーノルZ型ポリカーボネート10部下記構造の低分子電荷輸送物質10部テトラヒドロフラン80部1シリコーンオイルのテトラヒドロフラン溶液0.2部KF50-100CS、信越化学工業製電荷輸送層上に下記構成の架橋表面層塗工液を用いて、スプレー塗工し、メタルハライドランプ、照射強度:500mW/cm2、照射時間:160秒の条件で光照射を行ない、更に130°Cで30分乾燥を加え4.0μmの架橋表面層を設け、本発明の電子写真感光体を得た。架橋表面層塗工液ラジカル重合性モノマートリメチロールプロパンアクリレート10部KAYARADTMPTA、日本化薬製下記構造の化合物本化合物は350nmに吸収を有する。10部光重合開始剤イルガキュア2959、チバスペシャルティケミカルズ製1部テトラヒドロフラン100部架橋表面層塗工液が以下の構成とする以外はすべて実施例1と同様にして感光体を作製した。架橋表面層塗工液ラジカル重合性モノマートリメチロールプロパンアクリレート10部KAYARADTMPTA、日本化薬製下記構造の化合物本化合物は350nm以上に吸収がない10部光重合開始剤イルガキュア184、チバスペシャルティケミカルズ製1部テトラヒドロフラン100部架橋表面層塗工液が以下の構成とする以外はすべて実施例1と同様にして感光体を作製した。架橋表面層塗工液ラジカル重合性モノマートリメチロールプロパンアクリレート10部KAYARADTMPTA、日本化薬製下記構造の化合物本化合物は350nm以上に吸収がない10部光重合開始剤イルガキュア907、チバスペシャルティケミカルズ製1部アルミナ微粒子AA02:住友化学製5部テトラヒドロフラン100部架橋表面層塗工液が以下の構成とする以外はすべて実施例1と同様にして感光体を作製した。架橋表面層塗工液ラジカル重合性モノマートリメチロールプロパンアクリレート10部KAYARADTMPTA、日本化薬製下記構造の化合物本化合物は350nm以上に吸収がない10部光重合開始剤イルガキュア184、チバスペシャルティケミカルズ製1部アルミナ微粒子AA02:住友化学製5部テトラヒドロフラン100部架橋表面層塗工液が以下の構成とする以外はすべて実施例1と同様にして感光体を作製した。架橋表面層塗工液ラジカル重合性モノマートリメチロールプロパンアクリレート10部KAYARADTMPTA、日本化薬製下記構造の化合物本化合物は350nm以上に吸収がない。10部光重合開始剤イルガキュア369、チバスペシャルティケミカルズ製1部テトラヒドロフラン100部架橋表面層塗工液が以下の構成とする以外はすべて実施例1と同様にして感光体を作製した。架橋表面層塗工液ラジカル重合性モノマートリメチロールプロパンアクリレート10部KAYARADTMPTA、日本化薬製下記構造の化合物本化合物は350nm以上に吸収を有する。10部光重合開始剤イルガキュア184、チバスペシャルティケミカルズ製1部アルミナ微粒子AA02:住友化学製5部テトラヒドロフラン100部架橋表面層塗工液が以下の構成とする以外はすべて実施例1と同様にして感光体を作製した。架橋表面層塗工液ラジカル重合性モノマートリメチロールプロパンアクリレート10部KAYARADTMPTA、日本化薬製下記構造の化合物本化合物は350nm以上に吸収がない10部光重合開始剤イルガキュア184、チバスペシャルティケミカルズ製1部アルミナ微粒子AA02:住友化学製5部テトラヒドロフラン100部比較例1架橋表面層塗工液が以下の構成とする以外はすべて実施例1と同様にして感光体を作製した。架橋表面層塗工液ラジカル重合性モノマートリメチロールプロパンアクリレート10部KAYARADTMPTA、日本化薬製下記構造の化合物本化合物は350nmに吸収を有する。10部光重合開始剤イルガキュア2959、チバスペシャルティケミカルズ製1部テトラヒドロフラン100部比較例2架橋表面層塗工液が以下の構成とする以外はすべて実施例1と同様にして感光体を作製した。架橋表面層塗工液ラジカル重合性モノマートリメチロールプロパンアクリレート10部KAYARADTMPTA、日本化薬製下記構造の化合物本化合物は350nm以上に吸収が無い10部光重合開始剤イルガキュア184、チバスペシャルティケミカルズ製1部テトラヒドロフラン100部比較例3架橋表面層塗工液が以下の構成とする以外はすべて実施例1と同様にして感光体を作製した。架橋表面層塗工液ラジカル重合性モノマートリメチロールプロパンアクリレート10部KAYARADTMPTA、日本化薬製下記構造の化合物本化合物は350nm以上に吸収がない10部光重合開始剤イルガキュア184、チバスペシャルティケミカルズ製1部テトラヒドロフラン100部光重合開始剤イルガキュア184、チバスペシャルティケミカルズ製1部テトラヒドロフラン100部比較例4架橋表面層塗工液が以下の構成とする以外はすべて実施例1と同様にして感光体を作製した。架橋表面層塗工液ラジカル重合性モノマートリメチロールプロパンアクリレート10部KAYARADTMPTA、日本化薬製下記構造の化合物本化合物は350nm以上に吸収がない10部光重合開始剤イルガキュア907、チバスペシャルティケミカルズ製1部アルミナ微粒子AA02:住友化学製5部テトラヒドロフラン100部比較例5架橋表面層塗工液が以下の構成とする以外はすべて実施例1と同様にして感光体を作製した。架橋表面層塗工液ラジカル重合性モノマートリメチロールプロパンアクリレート10部KAYARADTMPTA、日本化薬製下記構造の化合物本化合物は350nm以上に吸収がない10部光重合開始剤イルガキュア184、チバスペシャルティケミカルズ製1部アルミナ微粒子AA02:住友化学製5部テトラヒドロフラン100部比較例6架橋表面層塗工液が以下の構成とする以外はすべて実施例1と同様にして感光体を作製した。架橋表面層塗工液ラジカル重合性モノマートリメチロールプロパンアクリレート10部KAYARADTMPTA、日本化薬製下記構造の化合物本化合物は350nm以上に吸収がない。10部光重合開始剤イルガキュア369、チバスペシャルティケミカルズ製1部テトラヒドロフラン100部比較例7架橋表面層塗工液が以下の構成とする以外はすべて実施例1と同様にして感光体を作製した。架橋表面層塗工液ラジカル重合性モノマートリメチロールプロパンアクリレート10部KAYARADTMPTA、日本化薬製下記構造の化合物本化合物は350nm以上に吸収を有する。10部光重合開始剤イルガキュア184、チバスペシャルティケミカルズ製1部アルミナ微粒子AA02:住友化学製5部テトラヒドロフラン100部比較例8架橋表面層塗工液が以下の構成とする以外はすべて実施例1と同様にして感光体を作製した。架橋表面層塗工液ラジカル重合性モノマートリメチロールプロパンアクリレート10部KAYARADTMPTA、日本化薬製下記構造の化合物本化合物は350nm以上に吸収がない10部光重合開始剤イルガキュア184、チバスペシャルティケミカルズ製1部アルミナ微粒子AA02:住友化学製5部テトラヒドロフラン100部比較例9架橋表面層を設けず、電荷輸送層を28μmとすること以外はすべて実施例1と同様にして感光体を作製した。実施例及び比較例感光体の評価実機通紙試験作製した電子写真感光体を、リコー製IpsioColorCX9000を用いて、20万枚の実機通紙試験A4、NBSリコー製MyPaperを実施し、摩耗特性、機内電位評価、画像評価を行った。結果を表1、2、3に示す。摩耗量の評価方法は、感光体上の20点の膜厚を渦電流式膜厚計FisherscopeMMSで測定し、初期からの膜厚減少量を求めた。比較例9は摩耗が非常に大きいことから、10万枚で通紙試験を終了した。VD:帯電電位、VL:露光部電位ドット再現性ドット画像を出力し、目視で評価○:良好、△;ドットチリが見られた、△:ドットチリが認められた。濃度低下:○:良好、△:やや低下みられた、×:明らかな濃度低下が見られた"